FR 2716201 A1 19950818 FR 9401767 A 19940216 COPOLYMERES STATISTIOUES VIVANTS (METH)ACRYLIOUES. COPOLYMERES PREPARES A PARTIR DE CES COPOLYMERES VIVANTS ET LES PROCEDES D'OBTENTION CORRESPONDANTS PAR COPOLYMERISATION ANIONIQUE La présente invention porte sur des copolymères statistiques vivants (méth)acryliques, sur les copolymères préparés à partir de ces copolymères vivants, ainsi que sur les procédés d'obtention correspondants par copolymérisation anionique. Découvrir un système parfaitement vivant pour la copolymérisation de monomères (méth)acryliques, en particulier d'esters (méth)acryliques, est un problème qui se pose depuis longtemps dans le domaine de la synthèse des polymères. Des réponses partielles ont été apportées par les découvertes de la polymérisation par transfert de groupe (Webster et al. dans "New Methods for Polymerization Synthesis", Mijs, W. S. Ed. ; Plenum Press, New York, 1992, page 1) ; de la polymérisation anionique sans métal (Reetz et al., Angew. Chem. Int. Ed. Engl. 1988, 27, 1373) ; et de l'initiateur carbanionique classique, modifié par un ligand (Fayt et al., Macromolecules, 1987, 20, 1442; Varshney et al., ibid, 1990, 23, 2618; Varshney et al., ibid, 1992, 25, 4457; brevet américain US-A-4 056 580; Vicek et al., J. Makromol. Chem., Rapid Commun. 1992, 13, 163; Kitayama et al., Makromol. Chem. ; Suppl. 1989, 15, 167; Ballard et al., Macromolecules, 1992, 25, 5907). Il est apparu que seule cette dernière approche, si elle réussissait, procurera un outil général, permettant de combiner facilement d'autres monomères, entre autres les monomères vinyliques et les éthers cycliques, avec les monomères (méth)acryliques. Bien que l'homopolymérisation anionique vivante et la copolymérisation séquencée anionique vivante des monomères méthacryliques et acryliques (méthacrylates et acrylates notamment) aient été récemment développées à un degré assez poussé, grâce à l'utilisation de plusieurs ligands efficaces, la copolymérisation statistique anionique vivante de mélanges de ces monomères méthacryliques et acryliques est encore à ce jour un défi très difficile. En raison d'une grande différence de réactivité des monomères, la technique de polymérisation par transfert de groupe (GTP) ne permet pas la copolymérisation de mélanges d'acrylates et de méthacrylates (Webster et al., voir supra). On rencontre la même limitation dans la polymérisation anionique sans métal (Reetz et al., voir supra). Il a été montré que l'utilisation de ligands formant des agrégats mixtes avec le centre actif, tels que LiCl, était une voie efficace pour empêcher le déroulement de la polymérisation anionique d'être perturbé par des réactions secondaires de transfert et de terminaison (Fayt et al., Macromolecules, 1987, 20, 1442; Varshney et al., ibid 1990, 23, 2618; Varshney et al. ibid, 1992, 25, 4457) et pour déplacer les équilibres entre différents niveaux d'agrégation du centre actif vers un agrégat mixte, comme mentionné ci- dessus (Kunkel et al., Makromol. Chem. ; Makromol. Symp. 1992, 60, 315). A l'aide de cette technique, des copolymères séquences de méthacrylate de méthyle et d'acrylate de tert.- butyle ont été synthétisés avec une masse moléculaire prévisible et une dispersité étroite, quel que soit le monomère polymérisé en premier (Varshney et al., Macro- molecules, 1991, 24, 4997). Cependant, tout à fait à l'opposé, une copolymérisation statistique ou "tapered" (c'est-à-dire conduisant à un polymère dont la composition, le long de la chaîne, est décroissante en un monomère donné) simultanée de ces monomères ne se déroule pas comme attendu et donne des résultats très médiocres en termes de conversion et de distribution des masses moléculaires, en raison de la présence d'une attaque nucléophile sélective d'un groupe ester méthylique très sensible par un anion poly(acrylate de tert.-butyle) stériquement peu encombré, à savoir d'une réaction de terminaison intramoléculaire par un mécanisme de "back-biting" (Jacobs et al., Macromolecules, 1990, 23, 4024). Ce mécanisme de "back-biting" peut être représenté de la façon suivante dans le cas de la copolymérisation du méthacrylate de méthyle et de l'acrylate de tert.-butyle, un groupe terminal acrylate de tert.-butyle pouvant réagir avec un antépénultième reste méthacrylate de méthyle de la chaîne: CH3 I + CH2 = C + CH2 = CH + CH2 = CH > C COOtBu COOtBu / % H3CO O CH3 CH3 JCH2 CH2 COOtBu 'XrCH2 CH2 COOtBu C CH C CH I I ---> I I + CH30 C CH2 C2 /1% - / h \ / H3CO O CH O CH l l COOtBu COOtBu Ainsi, en présence de LiCl comme amorceur dans le tétrahydrofuranne à -78 0C, la copolymérisation statistique mettant en jeu les monomères (méth)acryliques est un échec. Il a maintenant été démontré que ce problème pouvait être résolu par l'utilisation de systèmes initiateurs complexés par des ligands bien définis. La présente invention a donc d'abord pour objet des copolymères statistiques vivants, répondant à la formule générale (Ia) ou (Ib) : [P(A - co - B)]- M+ / n Ligand (Ia) M+ -[P(A - co - B)]- M+ / 2n Ligand (Ib) dans laquelle: - les notations "P" et "co" illustrent l'état copolymérisé d'au moins deux comonomères de base A et B; - les comonomères de base sont choisis dans le groupe comprenant les monomères méthacryliques, acryliques et les maléimides, au moins l'un des comonomères étant un monomère acrylique ou méthacrylique; - M désigne un métal alcalin ou alcalino-terreux issu d'un amorceur monofonctionnel ou bifonctionnel selon que le copolymère statistique vivant est représenté par la formule respectivement (Ia) ou (Ib) ; - "Ligand" désigne: (a) un complexant macrocyclique non azoté ; ou (b) un alcoolate de métal alcalin de formule (II) ou (III) : Rl(OR2)mOM1 (II) Mi(OR2)mOM1 (III) dans laquelle: - M1 représente un métal alcalin; - R1 est un radical alkyle, linéaire ou ramifié, ayant de 1 à 6 atomes de carbone ou un radical arylalkyle dans lequel le reste alkyle est en C1-C6, ou un radical alkylaryle dans lequel le groupe alkyle a de 1 à 6 atomes de carbone; - R2 est un radical alkylène, linéaire ou ramifié, ayant de 2 à 4 atomes de carbone; - m est le nombre entier 1, 2 ou 3; et - n est un nombre entier de 1 à 50. Le terme "monomère (méth)acrylique", tel qu'employé dans la présente description, signifie un monomère choisi parmi les (méth)acrylates de formule respectivement: CH3 CH2=C-C-O-R3 et CH2=CH-C-O-R3, Il I1 0 dans laquelle R3 est choisi parmi les radicaux alkyle en C1-C18, linéaires ou ramifiés, primaires, secondaires ou tertiaires, cycloalkyle en C5-C18, (alcoxy en C1-C18)-alkyle en C1-C18, (alkylthio en C1-C18)-alkyle en C1Cl8, aryle et arylalkyle, ces radicaux étant éventuellement substitués par au moins un atome d'halogène et/ou au moins un groupe hydroxyle après protection de ce groupe hydroxyle, les groupes alkyle ci-dessus étant linéaires ou ramifiés; les (méth)acrylates de glycidyle, de norbornyle, d'isonorbornyle, les mono- et di-(alkyl en Cl-C18)- (méth)acrylamides. Comme exemples de méthacrylates de la formule ci- dessus, on peut citer les méthacrylates de méthyle, d'éthyle, de 2,2,2- trifluoroéthyle, de n-propyle, d'isopropyle, de n-butyle, de sec.-butyle, de tert.-butyle, de n-amyle, d'i-amyle, de n-hexyle, de 2-éthylhexyle, de cyclohexyle, d'octyle, d'i-octyle, de nonyle, de décyle, de lauryle, de stéaryle, de phényle, de benzyle, de P-hydroxyéthyle, d'hydroxypropyle, d'hydroxybutyle. Lemonomère méthacrylique préféré est le méthacrylate de méthyle. Comme exemples d'acrylates de la formule ci-dessus, on peut citer les acrylates de méthyle, d'éthyle, de n-propyle, d'isopropyle, de n-butyle, de sec.-butyle, de tert.-butyle, d'hexyle, de 2-éthylhexyle, d'isooctyle, de 3,3,5-triméthylhexyle, de nonyle, d'isodécyle, de lauryle, d'octadécyle, de cyclohexyle, de phényle, de méthoxyméthyle, de méthoxyéthyle, d'éthoxyméthyle et d'éthoxyéthyle. Le terme "maléimide", tel qu'employé dans la présente description, désigne un monomère maléimide non substitué ou un monomère maléimide N- substitué de formule: o // HC - C | N-R4 HC C dans laquelle R4 est un radical alkyle, arylalkyle, aryle ou alkylaryle ayant de 1 & 12 atomes de carbone. Des exemples non limitatifs sont: le N-éthyl-maléimide, le N-isopropyl- maléimide, le N-n-butylmaléimide, le N-isobutylmaléimide, le N-tert.-butylmaléimide, le N-n-octylmaléimide, le N-cyclo- hexylmaléimide, le N-benzylmaléimide et le N-phénylmaléimide. Le maléimide préféré est le N-cyclohexylmaléimide. Le mélange de comonomères devant être copolymérisé selon l'invention est un mélange d'au moins deux comonomères, en toutes proportions, toujours à la condition qu'un comonomère soit de nature acrylique ou méthacrylique. Lorsque 1'amorceur du système d'amorçage selon l'invention est un amorceur monofonctionnel, il a, en particulier, la formule générale (IV) : R5-M (IV) o R5 désigne: - un radical alkyle à chaîne droite ou ramifiée, contenant 2 à 6 atomes de carbone; ou - un radical aryle à un ou plusieurs cycles, éventuellement substitué ; ou - un radical alcényle en C2-C6 substitué par aryle ou alkylaryle; ou - un radical alkyle, linéaire ou ramifié, contenant 1 à 6 atomes de carbone, substitué par au moins un groupe phényle. Un tel amorceur monofonctionnel est choisi notamment parmi le sec.butyllithium, le n-butyllithium, le fluorényllithium, l'alphaméthylstyryllithium, le 1,1-diphénylhexyllithium (DPHLi), le diphénylméthyllithium ou -sodium ou -potassium et le 1,1-diphényl-3-méthylpentyl- lithium. L'amorceur préféré est le diphénylméthyllithium. L'amorceur monofonctionnel peut être aussi tout autre amorceur anionique des méthacrylates connu, comme, par exemple, les a-lithioisobutyrates (alithioisobutyrate de méthyle), les amidures, etc. Lorsque l'amorceur du système d'amorçage selon l'invention est un amorceur bifonctionnel, il a, en particulier, la formule (V) : M M I I R7 - C - R6 - C -R7 (V) R8 R8 dans laquelle: - M est tel que défini ci-dessus; et - R6 représente un radical organique divalent, aliphatique, cycloaliphatique, aromatique ou comportant au moins un groupement cycloaliphatique ou aromatique, R6 pouvant comporter des substituants; et - R7 et R8 représentent chacun indépendamment un radical organique monovalent, aliphatique, cycloaliphatique, aromatique ou comportant au moins un groupement cycloaliphatique ou aromatique, R7 et R8 pouvant comporter des substituants. A titre d'exemples d'amorceurs bifonctionnels de formule (V), on peut citer le 1,1,4,4-tétraphényl- 1,4-dilithiobutane (TPDLB), le 1,1,4,4-tétraphényl- 1,4-disodiobutane. On peut aussi utiliser des précurseurs d'amorceurs bifonctionnels bien connus, comme le naphtalène lithium, le naphtalène sodium, le naphtalène potassium et leurs homologues. Les amorceurs bifonctionnels préférés sont le TPDLB, ainsi que le naphtalène lithium, le naphtalène sodium, le naphtalène potassium et leurs homologues, mis en oeuvre en présence d'a-méthylstyrène. Le ligand peut être constitué par un agent complexant macrocyclique non azoté, celui-ci étant alors choisi notamment parmi les polyéthers cycliques (encore dénommés éthers-couronne) et les polythioéthers cycliques, tels que notamment des polythioéthers macrocycliques dont l'anneau macrocyclique contient au moins 14 atomes de carbone et d'oxygène, chaque atome d'oxygène de l'anneau étant séparé des autres atomes d'oxygène de l'anneau par deux ou bien trois atomes de carbone; de tels polyéthers macrocycliques ont déjà été décrits dans les brevets américains US-A-3 687 978 et US-A-4 826 941. Un ligand préféré est le 2,3,11,12-dibenzo-1,4,7,10,13,16-hexaoxacyclooctadéca-1,11- diène. D'autres exemples plus précis sont notamment: - le 1,4,7,10,13,16-hexaoxacyclooctadécane; - le 2,3,12,13-dibenzo-1,4,11,14-tétraoxacycloeicosa- 2,12-diène; - le 2,3,12,13,22,23-tribenzo-l,4,11,14,21,24-hexaoxacyclotriaconta-2,12,22-triène; le2,2,7,7,12,12,17,17-octaméthyl-21,22,23,24-tétraoxa- quaterène; - le 2,3-benzo-l,4,7,10,13-pentaoxacyclopentadéca-2-ène, - le 2,3-(4'-t-butyl)-1,4,7,10,13,16-hexaoxacycloocta- décane-2-ène; - le 2,3,9,10-dibenzo-1,4,8,11-tétraoxacyclotétradéca- 2,9-diène; - le 2,3,32,33-dibenzo-l,4,7,10,13,16,19,22,25,28,31,34, 37,40,43,46,49,52,55,58-eicosaoxacyclohexaconta- 2,32-diène; - le 2,3,16,17-dibenzo-l,4,15,18-tétraoxacyclooctacosa- 2,16-diène; - le 2,6,13,17-tétraoxatricyclo[16.4.0.07O12]docosane; - le 2,5,8,15,18,21-hexaoxatricyclo[20.4.O.09,14]hexa- cosane; - le 2,5,12,15,18-pentaoxatricyclo[17.4.0.06,11]tri- cosane; - le 2,6,13,16,19-pentaoxatricyclo[18.4.0.07O12]tétra- cosane; - le 9,10-benzo-2,5,8,11,14,17-hexaoxabicyclo-[16,4,0]- docosa-9-ène; - le 2,3,9,10-dibenzo-l,4,8,11,14,16-hexaoxacyclooctadéca- 2,9-diène; - le 2,3,11,12-dibenzo-l,4,7,10,13,16,18-heptaoxacyclo- eicosa-2,11-diène; - le 2,3,13,14-dibenzo-8-pentaméthylène-l,4,7,9,12,15,18heptaoxacycloeicosa-2,13-diène; - le 2,3,13,14-dibenzo-l,4,7,9,12,15,18,20-octaoxacyclo- docosa-2,13 diène; le 2,4-(1',8'-naphtylène)-1,5,8,11,14-pentaoxacyclo- hexadéca-2-ène. Un autre ligand est un alcoolate de formule (II) ou (III). Comme exemples de tels alcoolates, on peut citer ceux dans lesquels le radical R1 est un radical méthyle, éthyle, butyle et benzyle, R1 étant avantageusement le radical méthyle, et R2 est le radical éthylène, propylène, butylène, isopropylène, étant de préférence le radical éthylène. M1 est le lithium, le sodium ou le potassium, et représente, de préférence, le lithium. Des exemples particuliers sont les suivants: - CH3(OCH2CH2)OLi CH3(OCH2CH2)20Li - CH3(OCH2CH2)30Li - nBu(OCH2CH2) 20Li - Et(OCH2CH2)20Li - Li(OCH2CH2)20Li - Li(OCH2CH2)3OLi. Les alcoolates des formules (II) et (III) sont prépares, par exemple, par réaction respectivement de Rl(OR2)mOH ou H(OR2)mOH avec toute base dont le pKA est supérieur au pKA du couple R'(OR2)mOM1/Rl(OR2)mOH ou du couple M'(OR2)mOMl/H(OR2)mOH. Ainsi, les alcoolates de lithium peuvent être préparés par réaction avec du lithium métallique ou par réaction avec un composé organométallique de lithium en solvant polaire ou apolaire. La présente invention a également pour objet un procédé de fabrication de copolymères statistiques vivants tels que définis ci-dessus, caractérisé par le fait qu'on conduit une copolymérisation anionique d'au moins un monomère A et d'au moins un monomère B, à l'aide d'un système d'amorçage comprenant: (1) au moins un amorceur monofonctionnel ou bifonctionnel, notamment des formules respectivement (IV) et (V) telles que définies ci-dessus; et (2) au moins un ligand choisi parmi (a) les complexants macrocycliques non azotés, ou (b) les alcoolates de métaux alcalins représentés par les formules (II) et (III), telles que définies ci-dessus. Dans ce procédé, la proportion de ligand(a) utilisé peut varier fortement par rapport à l'amorceur. Cette quantité peut être, par exemple, largement excédentaire par rapport à la quantité molaire d'agent amorceur. Cette quantité peut aussi être égale ou inférieure à la quantité molaire d'agent amorceur. Pour l'obtention de meilleurs résultats, le rapport molaire ligand(s)/amorceur dans le système d'amorçage selon l'invention est compris entre environ 1 et environ 50, de préférence entre environ 1 et environ 5. Le rapport molaire du ligand (b) à l'amorceur dans le système d'amorçage selon l'invention peut varier dans des limites très larges. La quantité d'alcoolate (II) ou (III) doit être suffisante pour permettre la formation d'un complexe avec le centre actif de polymérisation et ainsi stabiliser ce dernier. La quantité d'alcoolate (II) ou (III) dépend de l'amorceur choisi et des monomères à copolymnériser. Le rapport molaire alcoolate (II) ou (III)/amorceur selon l'invention est généralement compris entre 1 et 50. Pour l'obtention de meilleurs résultats, ce rapport est compris, de préférence, entre 3 et 10. Dans le procédé suivant l'invention, la copolymérisation s'effectue en l'absence d'humidité et d'oxygène, en masse ou en présence d'au moins un solvant aprotique polaire ou apolaire choisi, de préférence, parmi les solvants aromatiques, tels que le benzène et le toluène, ou bien le tétrahydrofuranne, le diglyme, le tétraglyme, l'orthoterphényle, le biphényle, la décaline, la tétraline, ou le diméthylformamide ou un mélange de ceux-ci. Comme solvant, on peut citer en particulier le tétrahydrofuranne, le toluène et un mélange des deux. La température de copolymérisation peut varier entre environ -100'C et + 60C, de préférence entre environ -78C et +100C. Pour obtenir des copolymères statistiques à partir de ces copolymères statistiques vivants, on les désactive par réaction avec une source de protons consistant notamment en un alcool, de l'eau ou un acide protonique; puis, le cas échéant, on conduit une transestérification ou une hydrolyse en milieu acide du copolymère obtenu. Les copolymères statistiques selon l'invention ainsi obtenus par voie anionique et comprenant au moins un motif (méth)acrylique sont nouveaux; ils ont une masse moléculaire moyenne en nombre généralement comprise entre 000 et 500 000; et un indice de polydispersité Mw/Mn généralement compris entre 1,05 et 3, avantageusement entre 1,05 et 1,5. On peut souligner ici que les copolymères statistiques obtenus par voie radicalaire ont toujours un indice de polydispersité supérieur à 1,5. Les copolymêres statistiques selon l'invention peuvent être hydrolysés à une température allant de 70C à C environ, sous une pression allant de 1 à 15 bars et en présence de 0,5 à 10% environ en poids, par rapport au copolymère, d'un catalyseur acide, tel que l'acide paratoluène sulfonique, l'acide méthane toluène sulfonique ou l'acide chlorhydrique, dans un solvant polaire, tel que le dioxanne. Après hydrolyse, les copolymères comportant des séquences d'acide acrylique et/ou méthacrylique peuvent être précipités dans l'heptane, filtrés, lavés pour éliminer toute trace de catalyseur et finalement séchés. Ils peuvent aussi être ultérieurement neutralisés au moyen de potasse méthanolique ou encore d'hydroxyde de tétraméthylammonium en solution dans un mélange de toluène et de méthanol, afin de former les ionomères correspondants. Lorsqu'au moins un acrylate d'alkyle tertiaire ou secondaire entre dans la constitution d'un copolymère selon l'invention, de tels motifs acrylate peuvent également être transestérifiés de manière connue en motifs acrylate d'alkyle primaire. Par ailleurs, les copolymères statistiques vivants selon l'invention peuvent conduire par copolymérisation séquencée également par voie anionique à des copolymères à blocs comprenant au moins un bloc à base d'un copolymère statistique de l'invention ou préparé par le procédé de l'invention, comportant au moins un motif (méth)acrylique, et un bloc ou plusieurs blocs, identiques ou différents, chacun à base d'un polymère autre que le copolymère statistique précité. Les monomères pour ce ou ces blocs supplémentaires sont choisis notamment parmi les monomères acryliques, méthacryliques et les maléimides. De tels copolymères séquencés peuvent aussi être soumis, de la même façon que celle indiquée ci-dessus, à une transestérification ou une hydrolyse. Les exemples suivants illustrent la présente invention sans en limiter la portée. Dans ces exemples, les abréviations suivantes sont utilisées: MMA = méthacrylate de méthyle; - tBuA = acrylate de tert.-butyle - Ph2CHNa = diphénylméthylsodium; - DB-18-CE-6 = 2,3,11,12-dibenzo-l,4,7,10,13,16-hexa- oxacyclooctadéca-2,11-diène; - THF = tétrahydrofuranne; - A1Et3 = triéthylaluminium. Exemples 1 à 15: Copolvymérisation aléatoire de MMA et de tBuA en présence du système d'amorcaqe: amorceur Ph2CHNa/liaand DB-18-CE-6 Mode opératoire général Le MMA et le tBuA ont été tout d'abord distillés sous vide sur CaH2, puis stockés sous atmosphère d'azote à -20 C. Avant la polymérisation, on leur a ajouté une solution d'AlEt3 à 10% en poids dans l'hexane jusqu'à ce qu'une couleur vert-jaunâtre persistante ait été observée. On a ensuite distillé le mélange sous pression réduite juste avant l'utilisation. On a recristallisé le DB-18-CE-6 dans de l'éther de pétrole. On a purifié le THF en le portant au reflux sur un complexe benzophénonesodium frais, une couleur pourpre foncé indiquant un solvant exempt d'oxygène et d'humidité. On a préparé le Ph2CHNa en faisant réagir à la température ambiante du diphénylméthane-avec du naphtalène- sodium dans le THF pendant 24 heures, la solution de naphtalène-sodium résultant de l'addition préalable du sodium sur le naphtalène dans le THF à la température ambiante. On a conduit la copolymérisation anionique de chaque mélange de MMA et de tBuA dans un réacteur en verre flambé sous atmosphère d'azote. Tout d'abord, on a introduit le DB-18-CE-6 que l'on a séché comme préalablement décrit. Le THF et l'amorceur sont transférés dans le réacteur en verre à l'aide d'un septum de caoutchouc et d'un capillaire en acier inoxydable ou d'une seringue. On a ajouté goutte à goutte la solution d'amorceur au THF contenant le ligand DB-18-CE-6 jusqu'à ce que la couleur de l'amorceur persiste. Après l'addition de la quantité désirée d'amorceur correspondant à la masse voulue, on a refroidi la solution & -78 C, on a introduit la quantité requise de mélange de MMA et tBuA, et on a conduit la copolymérisation pendant quelques secondes jusqu'à une heure, en fonction de la réactivité, donc de la vitesse de polymérisation. On a ensuite arrêté la copolymérisation par addition de méthanol acide, et on a récupéré le copolymère par précipitation dans le méthanol ou dans un mélange méthanol/eau (50/50). On a séché sous vide le polymère brut à 80 C pendant 48 heures. Caractérisation Une chromatographie d'exclusion stérique (SEC) a été effectuée par utilisation d'un appareil de chromatographie liquide Hewlett-Packard 1090, équipé de quatre colonnes (105, 103, 500 et 100 A) et d'un détecteur d'indice de réfraction Hewlett-Packard 1037 A. Des polystyrènes standards ont été utilisés pour l'étalonnage, et les masses moléculaires moyennes en nombre (Mn) et en poids (Mw) ainsi que la polydispersité du polymère ont été calculées en conséquence. La température de transition vitreuse a été mesurée par calorimétrie différentielle (DSC) à l'aide d'un appareil Dupont 9000. L'appareil a été étalonné avec de l'indium et du mercure. Les échantillons ont été tout d'abord chauffés jusqu'à 1500C, refroidis rapidement à la température ambiante, puis analysés à nouveau à raison de 20 C/min. Les analyses de composition et de structure des copolymères ont été effectuées au moyen de RMN 1H et de RMN 13C à l'aide d'un spectromètre Brucker AM 400. Les résultats sont présentés dans le Tableau 1. On peut voir que la température de transition vitreuse décroît de façon monotone avec l'augmentation de la proportion de tBuA dans le copolymère, ce qui confirme une parfaite copolymérisation statistique. Tableau 1: Copolymérisation statistique du MMA et du tBuA dans le THF à 78 C Système d'amorçage: amorceur: Ph2CHNa ligand: DB-18-CE-6 Rapport Rapport Rapport molaire de Exemple molaire molaire Conversion Mn Mw/Mn f * tBuA dans le Tg tBuA [liganx]/ (%) (SEC) (SEC) copolymère (PmN H) [amorceur] 1 (référernce) 1,00 0,00 2 100 14000 1,07 0,96 0,00 113 2 0,93 0,07 " 100 19400 1,08 0,86 0,10 111 3 0,88 0,12 " 100 19000 1,07 0,82 0,17 106 4 0,75 0,25 " 100 16500 1,11 0,92 0,19 89 0,52 0,48 96 15300 1,21 0,99 0,47 60 6 0,37 0,63 97 12000 1,35 1,20 0,72 43 7 0,10 0,90 94 14200 1,08 0,97 0,93 39 8 (référence) 0,00 1,00 100 16400 1,13 0,89 1,00 33 9 0,90 0,10 " 100 19400 1,10 0,91 0,10 0,83 0,17 " 100 19000 1,05 0,90 0,15 11 0,71 0,29 " 100 16500 1,10 0,92 0,30 12 0,52 0,48 " 96,0 15300 1,20 0,99 0,48 13 0,28 0,72 97,0 15000 1,25 0,93 0,71 14 (oeparatif) 0,20 0,80 O 6,8 3700 2,5 0,81 0,87 0,07 0,93 2 94,0 14200 1,10 0,97 0,92 * f a efficacité de l'initiateur a nctcue On peut voir également que la conversion des monomères est quantitative (95 - 100%), que l'efficacité d'amorçage est élevée (0,93 en moyenne), et que la composition de comonomères dans les copolymères résultants est très proche de celle de l'alimentation initiale. En comparant des spectres de RMN 13C 100 MHz au niveau des groupes carbonyle d'unités de PMMA et PtBuA à 173,5 - 180,2 ppm, enregistrés dans CDC13 à 40 0C, d'un PMMA-co-PtBuA statistique (Exemple 11 Tableau 1), d'un PMMA-b-PtBuA séquencé (copolymérisation séquencée dans les mêmes conditions que la copolymérisation statistique ci-dessus: 0,1 mole de MMA; 0,083 mole de tBuA; 0,80 x 10-3 mole d'amorceur Ph2CHNa; conversion: 100%) et d'un mélange équimolaire d'homo-PMMA et d'homo-PtBuA, on peut dire que le copolymère PMMA-co-PtBuA ainsi préparé n'est pas un copolymère séquencé ni un mélange des deux homopolymères correspondants, mais un copolymère statistique. Ces conclusions sont confirmées par les mesures en DSC. La Figure unique du dessin annexé montre les diagrammes DSC des échantillons qui ont été déjà caractérisés par la spectroscopie RMN 13C décrite ci-dessus. Dans les cas du copolymère séquencé PMMA-b-PtBuA et du mélange des deux homopolymères correspondants (courbes respectivement (a) et (b)), deux transitions distinctes apparaissent à environ 22 C et 1020C, caractéristiques des segments respectivement PtBuA et PMMA. Ceci confirme qu'il y a une séparation de phases importante entre PMMA et PtBuA. Au contraire, une seule Tg de 67'C est détectée pour le copolymère statistique PMMA-co-PtBuA (courbe (c)). Exemples 16 à 28: On a procédé comme dans les Exemples précédents mais en remplaçant Ph2CHNa par Ph2CHLi, et DB-18-CE-6 par CH3OCH2CH2OCH2CH2OLi. Les résultats sont présentés dans le Tableau 2 suivant. Tableau 2: Copolymérisation statistique du MMA et du tBuA Système d'amorçage: amorceur: Ph CHLi ligand: MeOCà2CH20CH2CH20Li Exiele Mornrres Rapport T Solvant Conversion M Mw/Mn f tBuA dans (% en moles) molaire ('C) (%) (SEC) le Tg [ligand]/ copolymre MM tBuA [aMnroeUr] (% en _ _ _ _ _ _ _ _ _ _ _ _ _ _ _ _ _ _ _ _ _ _ _ _ _ _ _ _ _ _ _ _ _ _ _ _ _Dmo le s) 16 0,0 100,0 10 -78 THF 100 17 000 1,09 0,90 (référnce) 17 7,5 92,5 10 " " 100 21 000 1,12 0,88 18 23,8 76,2 10 100 20 200 1,14 0,96 _ 19 42,2 57,8 10 l" " 100 21 700 1,14 0,86 42 78 19 bis " " 5 " " 85 18 500 1,22 0,83 4480 19 ter " " 2 " " 86 42 600 1,29 0,37 45 82 19 quater " " 1 " " 80 77 850 1,52 0,19 37 70 63.0 37,0 10 " 95 17 400 1,26 0,97 21 86,8 13,2 10 " " 95 19 600 1,34 0,85 22 100,0 0,0 10 " " 98 20 000 1,45 0,87 (référence)_ 23 0,0 100,0 10 -40 Toluène/THF 98 32 000 1,17 0,54 (réfrence) (9/1 v/yv) 24 7,5 92,5 10 " " 100 32 000 1,30 0,55 23,8 76,2 10 " " 99 32 100 1,40 0,56 _ 26 42,2 57,8 10 o" " 97 34 200 1,30 0,52 27 63,0 37,0 10 " " 90 30 200 1,63 0,54 28 86,8 13,2 10 " 98 32 100 1,35 0,54 REVENDICATIONS 1 - Copolymères statistiques vivants, répondant & la formule générale (Ia) ou (Ib) : [P(A - co - B)]- M / n Ligand (Ia) M+ -[P(A - co - B)]- M+ / 2n Ligand (Ib) dans laquelle: - les notations "P" et "co" illustrent l'état copolynérisé d'au moins deux comonomères de base A et B; - les comonomères de base sont choisis dans le groupe comprenant les monomères méthacryliques, acryliques et les maléimides, au moins l'un des comonomères étant un monomère acrylique ou méthacrylique; - M désigne un métal alcalin ou alcalino-terreux issu d'un amorceur monofonctionnel ou bifonctionnel selon que le copolymère statistique vivant est représenté par la formule respectivement (Ia) ou (Ib) ; - "Ligand" désigne: (a) un complexant macrocyclique non azoté ; ou (b) un alcoolate de métal alcalin de formule (II) ou (III): Ri(OR2) moM1 (II) Mi(OR2) oM1 (III) dans laquelle: - M1 représente un métal alcalin; - R1 est un radical alkyle, linéaire ou ramifié, ayant de 1 à 6 atomes de carbone ou un radical arylalkyle dans lequel le reste alkyle est en C1-C6, ou un radical alkylaryle dans lequel le groupe alkyle a de 1 &' 6 atomes de carbone; R2 est un radical alkylène, linéaire ou ramifié, ayant de 2 à 4 atomes de carbone; - m est le nombre entier 1, 2 ou 3; et n est un nombre entier de 1 à 50. 2 - Copolymères statistiques vivants selon la revendication 1, caractérisés par le fait que les monomères méthacryliques sont choisis parmi les méthacrylates de formule: CH3 CH2 = CC - - O - R3 I o dans laquelle R3 est choisi parmi les radicaux alkyle en C1-C18, linéaires ou ramifiés, primaires, secondaires ou tertiaires, cycloalkyle en C5-C18, (alcoxy en C1-C18)-alkyle en Cl-C18, (alkylthio en C1-Cl8)- alkyle en C1-C18, aryle et arylakyle, ces radicaux étant éventuellement substitués par au moins un atome d'halogène et/ou au moins un groupe hydroxyle après protection de ce groupe hydroxyle, les groupes alkyle ci- dessus étant linéaires ou ramifiés; les méthacrylates de glycidyle, de norbornyle, d'isobornyle, le méthacrylonitrile, les mono- et -di-(alkyl en Cl-C18)méthacrylamides. 3 - Copolymères statistiques vivants selon la revendication 1, caractérisés par le fait que les monomères acryliques sont choisis parmi les acrylates de formule: CH2 = CH - C - O - R3 1 O dans laquelle R3 est tel que défini à la revendication 2, les acrylates de glycidyle, de norbornyle, d'isobornyle, 1l'acrylonitrile et les di(alkyl en C1-C18)-acrylamides. 4 - Copolymères statistiques vivants selon la revendication 1, caractérisé par le fait que les maléimides monomères sont choisis parmi le maléimide et les composés de formule: o HC C N - R4 / HC C o dans laquelle R4 est un radical alkyle, arylalkyle, aryle ou alkylaryle ayant de 1 à 12 atomes de carbone. - Copolymères statistiques vivants selon l'une des revendications 1 à 3, caractérisés par le fait que le monomère A est le méthacrylate de méthyle, et le monomère B, l'acrylate de tert.-butyle. 6 - Copolymères statistiques vivants selon l'une des revendications 1 à 5, caractérisés par le fait que l'amorceur monofonctionnel est choisi parmi ceux de formule générale (IV) : R5-M (IV) o R5 désigne: - un radical alkyle à chaîne droite ou ramifiée, contenant 2 à 6 atomes de carbone; ou - un radical aryle à un ou plusieurs cycles, éventuellement substitué ; ou - un radical alcényle en C2-C6 substitué par aryle ou alkylaryle; ou - un radical alkyle, linéaire ou ramifié, contenant 1 & 6 atomes de carbone, substitué par au moins un groupe phényle, ainsi que parmi les amorceurs anioniques des méthacrylates comme les a- lithioisobutyrates et les amidures. 7 - Copolymères statistiques vivants selon la revendication 6, caractérisés par le fait que l'amorceur monofonctionnel de formule (IV) est choisi parmi le sec.- butyllithium, le n-butyllithium, le fluorényllithium, l'alphaméthylstyryllithium, le 1,1l-diphénylhexyllithium, le diphénylméthyllithium ou -sodium ou -potassium et le 1,1l-diphényl-3-méthylpentyllithium. 8 - Copolymères statistiques vivants selon l'une des revendications 1 & 5, caractérisés par le fait que l'amorceur bifonctionnel est choisi parmi les composés de formule (V) : M M I I R7 - C- R6 - C -R7 (V) R8 R8 dans laquelle: - M est tel que défini à la revendication 1; et - R6 représente un radical organique divalent, aliphatique, cycloaliphatique, aromatique ou comportant au moins un groupement cycloaliphatique ou aromatique, R6 pouvant comporter des substituants; et - R7 et R8 représentant chacun indépendamment un radical organique monovalent, aliphatique, cycloaliphatique, aromatique ou comportant au moins un groupement cycloaliphatique ou aromatique, R7 et R8 pouvant comporter des substituants. 9 - Copolymères statistiques vivants selon la revendication 8, caractérisés par le fait que l'amorceur bifonctionnel de formule (V) est choisi parmi le 1,1,4,4-tétraphényl-l,4-dilithiobutane (TPDLB) et le 1,1,4,4-tétraphényl-l,4-disodiobutane. - Copolymères statistiques vivants selon l'une des revendications 1 à 5, caractérisés par le fait que l'amorceur bifonctionnel dérive d'un précurseur choisi parmi le naphtalène lithium, le naphtalène sodium, le naphtalène potassium et leurs homologues. 11 - Copolymères statistiques vivants selon la revendication 10, caractérisés par le fait que l'amorceur bifonctionnel dérive d'un précurseur choisi parmi le naphtalène lithium, le naphtalène sodium, le naphtalène potassium et leurs homologues, mis en oeuvre en présence d'améthylstyrène. 12 - Copolymères statistiques vivants selon l'une des revendications 1 à 11, caractérisés par le fait que le complexant macrocyclique non azoté comme ligand est choisi parmi les polyéthers et les polythioéthers cycliques, tels que notamment les poly(thio)éthers macrocycliques dont l'anneau macrocyclique contient au moins 14 atomes de carbone et d'oxygène, chaque atome d'oxygène de l'anneau étant séparé des autres atomes d'oxygène de l'anneau par deux ou trois atomes de carbone. 13 - Copolymères statistiques vivants selon la revendication 12, caractérisés par le fait que le complexant macrocyclique non azoté est le 2,3,11,12-dibenzo1,4,7,10,13,16-hexaoxacyclooctadéca-1,11-diène(DB-18-CE-6). 14 - Copolymères statistiques vivants selon l'une des revendications 1 à 11, caractérisés par le fait que l'alcoolate de métal alcalin de formule (II) ou (III) comme ligand est choisi parmi les alcoolates dans la formule desquels: - Ri représente méthyle, éthyle, butyle et benzyle; - R2 représente éthylène, propylène, butylène et isopropylène; et - Mi est le lithium, le sodium ou le potassium. - Procédé de fabrication de copolymères statistiques vivants tels que définis à l'une des revendications 1 à 14, caractérisé par le fait qu'on conduit une copolymérisation anionique d'au moins un monomère A et d'au moins un monomère B, à l'aide d'un système d'amorçage comprenant: (1) au moins un amorceur monofonctionnel ou bifonctionnel; et (2) au moins un ligand choisi parmi (a) les complexants macrocycliques non azotés, ou (b) les alcoolates de métaux alcalins représentés par la formule (II) ou (III), telle que définie à la revendication 1. 16 - Procédé selon la revendication 15, caractérisé par le fait que le rapport molaire ligand (a)/amorceur est compris entre 1 et 50, et, de préférence, entre 1 et 5. 17 - Procédé selon la revendication 15, caractérisé par le fait que le rapport molaire ligand (b)/amorceur est compris entre 1 et 50, de préférence, entre 3 et 10. 18 - Procédé selon l'une des revendications 15 à 17, caractérisé par le fait qu'on conduit la copolymérisation à une température comprise entre -100'C et +60'C. 19 - Procédé selon la revendication 18, caractérisé par le fait que la température de réaction est comprise entre -78 et +10'C. - Procédé selon l'une des revendications 15 à 18, caractérisé par le fait qu'on conduit la copolymérisation en masse ou en présence d'au moins un solvant aprotique, polaire ou non polaire, choisi parmi les solvants aromatiques, tels que le benzène, le toluène, ou les solvants tels que le tétrahydrofuranne, le diglyme, le tétraglyme, l'ortho-terphényle, le biphényle, la décaline, la tétraline ou le diméthylformamide. 21 - Procédé selon la revendication 20, caractérisé par le fait que le solvant est le tétrahydrofuranne ou le toluène ou un mélange des deux. 22 - Procédé de fabrication par voie anionique de copolymères statistiques comprenant au moins un motif (méth)acrylique, caractérisé par le fait que l'on désactive les copolymères statistiques vivants tels que définis à l'une des revendication 1 à 14 ou obtenus par le procédé tel que défini à l'une des revendications 15 à 21, par réaction avec une source de protons consistant notamment en un alcool, de l'eau ou un acide protonique; et, le cas échéant, on conduit une transestérification ou une hydrolyse en milieu acide du copolymère obtenu. 23 - Copolymères statistiques comprenant au moins un motif (méth) acrylique, obtenus par voie anionique, caractérisés par le fait qu'ils présentent une masse moléculaire moyenne en nombre comprise entre 5 000 et 500 000. 24 - Copolymères statistiques selon la revendication 23, caractérisés par le fait qu'ils présentent un indice de polydispersité compris entre 1,05 et 1,5. - Copolymère & blocs dont au moins un bloc est un bloc à base d'un copolymère statistique comprenant au moins un motif (méth)acrylique et formé à partir d'un copolymère statistique vivant tel que défini & l'une des revendications i à 14, ou obtenu par le procédé tel que défini à l'une des revendications 15 à 21, et un bloc ou plusieurs blocs, identiques ou différents, chacun à base d'un polymère autre que le copolymère statistique précité.